(57)【要約】      （修正有）【課題】硝酸塩および／または亜硝酸塩を用いて造型した非通気性の中子をセットした金型を用いて鋳物を鋳造する際に、注湯によって発生したガスが溶融金属に侵入して欠陥鋳物を誘発する点を解決する。【解決手段】硝酸塩および／または亜硝酸塩を用いて造型した非通気性の中子において、金型１のキャビティ２内と外気を連通する通気路を金型１における中子巾木セット用キャビティ３面とで画成可能な線状の突起部または溝を、中子巾木セット用キャビティ３面との接触位置に複数個設けたことを特徴とする。【選択図】  図１
2005205412.tif 000002
【特許請求の範囲】
【請求項１】
硝酸塩および／または亜硝酸塩を用いて造型した非通気性の中子において、
金型のキャビティ内と外気を連通する通気路を前記金型における中子巾木セット用キャビティ面とで画成可能な線状の突起部または溝を、前記中子巾木セット用キャビティ面との接触位置に複数個設けたことを特徴とする中子。
【請求項２】
前記突起部の高さまたは前記溝の深さが１．０〜０．１ｍｍであることを特徴とする請求項１に記載の中子。
【請求項３】
前記硝酸塩および／または亜硝酸塩は、硝酸ストロンチウムを主成分とすることを特徴とする請求項１または２に記載の中子。
【請求項４】
硝酸塩および／または亜硝酸塩を用いて造型した非通気性の中子をセットして鋳物を鋳造する金型において、
前記金型のキャビティ内と外気を連通する通気路を前記中子の巾木とで画成可能な線状の突起部または溝を、前記中子の巾木をセットする中子巾木セット用キャビティに複数個設けたことを特徴とする金型。
【請求項５】
前記突起部の高さまたは前記溝の深さが１．０〜０．１ｍｍであることを特徴とする請求項３に記載の金型。
【発明の詳細な説明】
【技術分野】
【０００１】
本発明は、硝酸塩および／または亜硝酸塩を用いて造型した非通気性の中子および金型の改良に関する。
【背景技術】
【０００２】
近年、硝酸塩および／または亜硝酸塩を用いて造型した非通気性の中子をセットした金型を用いて鋳物を鋳造することが行われるようになってきている。
【０００３】
しかし、上述の中子および金型は、通気性が無いため、注湯によって発生したガスの圧力が溶融金属を部分的に押して鋳物に凹みなどのガス欠陥を発生させていた。
【特許文献１】特表２００３−５０３２１０号公報
【発明の開示】
【発明が解決しようとする課題】
【０００４】
解決しようとする問題点は、硝酸塩および／または亜硝酸塩を用いて造型した非通気性の中子をセットした金型を用いて鋳物を鋳造する際に、注湯によって発生したガスの圧力が溶融金属を部分的に押して鋳物に凹みなどのガス欠陥を生じさせる点である。
【課題を解決するための手段】
【０００５】
本発明の中子は、硝酸塩および／または亜硝酸塩を用いて造型した非通気性の中子において、金型のキャビティ内と外気を連通する通気路を前記金型における中子巾木セット用キャビティ面とで画成可能な線状の突起部または溝を、前記中子巾木セット用キャビティ面との接触位置に複数個設けたことを特徴とする。
【０００６】
なお、本発明において硝酸塩としては、硝酸ストロンチウム、硝酸カリウム、硝酸ナトリウムなどがある。
またなお、本発明において亜硝酸塩としては、亜硝酸カリウム、亜硝酸ナトリウムなどがある。
またなお、本発明において突起部の高さまたは溝の深さは、１．０〜０．１ｍｍであることが望ましく、１．０ｍｍを越えると、中子と金型とで形成する通気路内に溶湯が進入して鋳物にばり等が生じ、また、０．１ｍｍ未満ではガス抜きの効果が得られない。
さらになお、前記硝酸塩および／または亜硝酸塩は、硝酸ストロンチウムを主成分とすることにより、中子の材料として確実に使用することができる。
【発明の効果】
【０００７】
本発明は、硝酸塩および／または亜硝酸塩を用いて造型した非通気性の中子において、
金型のキャビティ内と外気を連通する通気路を前記金型における中子巾木セット用キャビティ面とで画成可能な線状の突起部または溝を、前記中子巾木セット用キャビティ面との接触位置に複数個設けたから、注湯によって発生したガスが、キャビティ内と外気を連通する通気路を通って外部に排出されるため、ガス圧によって鋳物に凹みなどのガス欠陥が生じのを防止することができるなどの優れた実用的効果を奏する。
【発明を実施するための最良の形態】
【０００８】
以下、本発明を適用して鋳物を鋳造する最良の形態について図面に基づき詳細に説明する。垂直割の金型の各金型片１の合せ面には、製品用キャビティ２、中子の巾木をセットする中子巾木セット用キャビティ３、中子巾木セット用キャビティ３と外気を連通する通気用キャビティ４および湯口用キャビティ５がそれぞれ刻設してある。そして、前記２個の金型片１・１のうち一方の金型片１における前記製品用キャビティ２および前記中子巾木セット用キャビティ３には、先端に巾木６を備えた中子７が巾木６を前記中子巾木セット用キャビティ３に挿入してセットしてある。
【０００９】
なお、巾木６を中子巾木セット用キャビティ３に挿入することにより、金型のキャビティ内と外気を連通する通気路が形成される。また、前記中子７は、硝酸ストロチウム１００部に対して硝酸カリウム１０部を加えた塩を加熱溶融した後、型内に流して成形製造したものであって、巾木６には図２に示すように、深さ０．３ｍｍの溝８が複数形成してある。  
【００１０】
上述したように中子７をセットした金型片１と、中子７をセットしない金型片１の２個の金型片１・１を合わせて画成したキャビティ内に、溶融したアルミニウム合金を湯口用キャビティ５に注入したところ、溶融アルミニウム合金の注入によって発生したガスは、中子７の巾木６の溝８・８内および通気用キャビティ４内を通って外部に排出される。こうして注入した溶融アルミニウム合金が硬化した後、中子７内臓のアルミニウム合金を２個の金型片１・１から取出し、続いて、この中子内臓のアルミニウム合金を温水に浸漬して中子を溶出除去したところ、欠陥が２％程度あるアルミニウム合金鋳物を得ることができた。
【００１１】
なお、本発明の効果を検証すべく、上述した塩を用いて巾木に溝の無い中子を造型し、続いてこの中子を用いて上述したと同様にしてアルミニウム合金鋳物を鋳造したところ、鋳物全体に亘ってガス圧による凹みなどのガス欠陥が見られた。
【００１２】
なお、上記の実施例では、金型のキャビティ内と外気を連通する通気路を、巾木６の溝８と金型によって形成したが、これに限定されるものではなく、図３に示すように
、巾木６の外面に巾木６の長手方向へ延びる突起部９を複数設けたり、図４に示すように、金型における中子巾木セット用キャビティ３の表面にこれの長手方向へ延びる溝１０を複数設けたり、図５に示すように、金型における中子巾木セット用キャビティ３の表面に突起部１１を複数設けても、同様の作用効果が得られるのはもちろんである。
【図面の簡単な説明】
【００１３】
【図１】本発明を実施するための金型および中子に係る金型片の合せ面の正面図である。
【図２】図１におけるＡ−Ａ矢視図である。
【図３】図２に係る第２実施例である。
【図４】図２に係る第２実施例である。
【図５】図２に係る第３実施例である。
【符号の説明】
【００１４】
１  金型片
３  中子巾木セット用キャビティ
６  巾木
７  中子
８；１０  溝
９；１１  突起部  
【図１】
2005205412.tif 000003
【図２】
2005205412.tif 000004
【図３】
2005205412.tif 000005
【図４】
2005205412.tif 000006
【図５】
2005205412.tif 000007